(57)【要約】【課題】  有機色素を含む記録層と一層構成の光透過層を有し、３００ｎｍ〜５００ｎｍの波長の光によって、データの記録再生をおこなうことができる追記型光記録媒体であって、低コストで、再生信号のアシンメトリーが小さい追記型光記録媒体を提供する。【解決手段】  基板１０と、基板１０上に、反射層１１、有機色素を含む記録層１２、保護層１３および一層構成の光透過層がこの順に積層された追記型光記録媒体であって、記録層１２が分解開始温度が２４０℃以下の有機色素によって形成されている。【選択図】      図２
2012114886.tif 000002
【特許請求の範囲】
【請求項１】
基板と、前記基板上に、少なくとも反射層、有機色素を含む記録層および一層構成の光透過層が積層された追記型光記録媒体であって、前記有機色素の分解開始温度が２４０℃以下であることを特徴とする追記型光記録媒体。
【請求項２】
前記分解開始温度が２４０℃以下の有機色素として、下記一般式（１）で表わされる特定の構造のアゾ化合物と金属イオンとが配位結合することによって構成される金属錯体化合物が用いられることを特徴とする請求項１に記載の追記型光記録媒体（前記一般式（１）において、環Ａは含窒素複素芳香環であり、Ｒ１およびＲ２は、炭素数１〜１０の置換されていてもよいアルキル基であり、直鎖アルキル基、分岐アルキル基または環状構造を形成してもよい。）。    
【化３８】
2012114886.tif 000041
【請求項３】
前記分解開始温度が２４０℃以下の有機色素として、下記一般式（２）で表わされる特定の構造のアゾ化合物と金属イオンとが配位結合することによって構成される金属錯体化合物が用いられることを特徴とする請求項１に記載の追記型光記録媒体（前記一般式（２）において、環Ｂは含窒素複素芳香環であり、Ｒ１およびＲ２は、炭素数１〜１０の置換されていてもよいアルキル基であり、アルキル基は直鎖アルキル、分岐アルキル基または環状構造を形成してもよく、Ｒ３は芳香族基あるいは炭素数１〜６のアルキル基であり、直鎖アルキル基、分岐アルキル基または環状構造を形成してもよい。）。    
【化３９】
2012114886.tif 000042
【請求項４】
前記一般式（１）に示される特定の構造のアゾ化合物が配位する金属イオンがニッケル、コバルトおよび銅よりなる群から金属から選ばれることを特徴とする請求項１または２に記載の追記型光記録媒体。
【請求項５】
前記一般式（２）に示される特定の構造のアゾ化合物が配位する金属イオンがニッケル、コバルトおよび銅よりなる群から金属から選ばれることを特徴とする請求項１または３に記載の追記型光記録媒体。
【請求項６】
前記一般式（１）の含窒素複素芳香環Ａが、下記構造式（１１）〜（２４）によって表わされる含窒素複素芳香環よりなる群から選ばれることを特徴とする請求項１、２および４のいずれか１項に記載の追記型光記録媒体（構造式（１３）〜（２４）おいて、Ｒ４およびＲ５は水素原子、炭素数１〜６のアルキル基、ベンジル基、炭素数１〜４のアルコキシ基、炭素数１〜４のチオアルキル基であり、アルキル基は直鎖アルキル基、分岐アルキル基また
は環状構造を形成していてもよい。）。    
【化４０】
2012114886.tif 000043
【化４１】
2012114886.tif 000044
【化４２】
2012114886.tif 000045
【化４３】
2012114886.tif 000046
【化４４】
2012114886.tif 000047
【化４５】
2012114886.tif 000048
【化４６】
2012114886.tif 000049
【化４７】
2012114886.tif 000050
【化４８】
2012114886.tif 000051
【化４９】
2012114886.tif 000052
【化５０】
2012114886.tif 000053
【化５１】
2012114886.tif 000054
【化５２】
2012114886.tif 000055
【化５３】
2012114886.tif 000056
【請求項７】
前記一般式（２）の含窒素複素芳香環Ｂが下記構造式（２５）によって表わされる構造を有していることを特徴とする請求項１、３および５のいずれか１項に記載の追記型光記録媒体。    
【化５４】
2012114886.tif 000057
【請求項８】
前記一層構成の光透過層が、２５℃における弾性率が１０ＭＰａ以上の光硬化性樹脂によって形成されていることを特徴とする請求項１〜７のいずれか１項に記載の追記型光記録媒体。
【請求項９】
前記一層構成の光透過層が、２５℃における弾性率が４０ＭＰａ〜１００００ＭＰａの光硬化性樹脂によって形成されていることを特徴とする請求項８に記載の追記型光記録媒体。
【請求項１０】
さらに、前記記録層と前記光透過層の間に、誘電体材料によって形成された保護層を備えたことを特徴とする請求項１〜９のいずれか１項に記載の追記型光記録媒体。
【請求項１１】
さらに、前記光透過層の前記記録層とは反対側の表面にハードコート層を備えたことを特徴とする請求項１〜１０のいずれか１項に記載の追記型光記録媒体。
【発明の詳細な説明】
【技術分野】
【０００１】
本発明は、有機色素を含む記録層を有し、３００ｎｍ〜５００ｎｍの波長の光によって、データの記録再生をおこなうことができるＬＴＨ（Ｌｏｗ  ｔｏ  Ｈｉｇｈ）記録タイプの追記型光記録媒体に関するものである。
【背景技術】
【０００２】
有機色素を記録材料として用いた追記型の光記録媒体としては、７８０ｎｍの波長を有するレーザビームを用いて、データを記録し、記録されたデータを再生する単層で６５０ＭＢあるいは７００ＭＢの記録容量を有するＣＤ−Ｒや、６５０ｎｍの波長を有するレーザビームを用いて、データを記録し、記録されたデータを再生する単層で４．７ＧＢの記録容量を有するＤＶＤ−Ｒ／＋Ｒが広く普及している。  【０００３】
これらの追記型の光記録媒体は、データを記録していない状態では反射率が高く、データの記録後は反射率が低くなることによって、信号としてデータを記録するＨＴＬ（Ｈｉｇｈ  ｔｏ  Ｌｏｗ）記録タイプの光記録媒体である。  【０００４】
近年、記憶容量が大きい追記型の光記録媒体として、４０５ｎｍの波長を有するレーザビームを用いて、データを記録し、記録されたデータを再生する単層で１５ＧＢの記録容量を有するＨＤ  ＤＶＤ−Ｒが商品化されている。ＨＤ  ＤＶＤ−Ｒは、ＣＤ−ＲやＤＶＤ−Ｒ／＋Ｒと同様に、レーザビームを照射する側から見て、グルーブの凹部に記録マークを形成する「Ｏｎ  Ｇｒｏｏｖｅ」記録方式によってデータが記録されるが、データを記録していない状態では反射率が低く、データの記録後は反射率が高くなることによって、信号としてデータを記録するＬＴＨ（Ｌｏｗ  ｔｏ  Ｈｉｇｈ）記録タイプの追記型光記録媒体である。  【０００５】
さらに、有機色素を記録層に用い、４０５ｎｍの波長を有するレーザを用いて、データを記録し、記録されたデータを再生する単層で２５ＧＢの記録容量を有するＬＴＨ（Ｌｏｗ  ｔｏ  Ｈｉｇｈ）記録タイプの追記型光記録媒体が開発されている。  【０００６】
この追記型光記録媒体は、レーザビームを照射する側から見て、グルーブの凸部に記録マークを形成する「Ｉｎ  Ｇｒｏｏｖｅ」記録方式によって、データを記録し、記録されたデータを再生するものであり、グルーブにおける記録マークの記録位置およびデータを記録した記録層の領域の反射光強度が、データを記録していない記録層の領域の反射光強度よりも高くなるという記録極性がともに、従来の追記型光記録媒体と異なっているため、異なる記録材料設計によって、要求される性能を達成することが必要である。  【０００７】
特開２００７−１９６６６１号公報（特許文献１）や特開２００７−４５１４７号公報（特許文献２）は、４０５ｎｍの波長を有するレーザビームを用いて、データを記録し、記録されたデータを再生するＬＴＨ（Ｌｏｗ  ｔｏ  Ｈｉｇｈ）記録タイプの追記型光記録媒体の記録層を形成するのに適した有機色素として、特定の構造を有するアゾ金属錯体を提案している。  【０００８】
一方、２Ｔ信号などに対応する短い記録マークを所望の長さに形成するため、有機色素によって形成された記録層を有する従来の追記型光記録媒体においては、約０．１ｍｍの厚さを有する光透過性の光透過層を、２５℃における弾性率が４０ＭＰａ未満の低弾性率を有する材料により形成して、データの記録に際して、記録層のレーザビームが照射された領域に含まれる有機色素を熱分解させるとともに、その領域に隣接する光透過層の領域を物理的に変形させることによって、データの記録前と記録後とで、反射率を大きく変化させ、２Ｔ信号などに対応する短い記録マークを形成するように構成されていた。  【０００９】
しかしながら、このように、光透過層を低弾性率を有する軟らかい材料によって形成する場合には、外部からの圧力によって、光透過層に圧痕が生じて、記録再生特性が悪化したり、外力によって、光透過層の表面が傷ついたりして、光記録媒体の外観を損なうという問題があるため、従来は、光透過層を二層構成とし、外側の光透過層を弾性率が高く、硬い材料で形成し、内側の光透過層をアクリル樹脂や粘着剤などの弾性率が低く、軟らかい材料によって形成していた。
【先行技術文献】
【特許文献】
【００１０】
【特許文献１】特開２００７−１９６６６１号公報
【特許文献２】特開２００７−４５１４７号公報
【特許文献３】特開２００３−４５０７９号公報
【特許文献４】特開２００３−３６５６２号公報
【特許文献５】特開２０１０−３３６６７号公報
【特許文献６】特開２００９−２６３７９号公報
【特許文献７】特開２００８−２６９７０３号公報
【発明の概要】
【発明が解決しようとする課題】
【００１１】
このように、光透過層を二層構成とし、内側の光透過層をアクリル樹脂や粘着剤などの軟らかく、弾性率が低い材料によって形成された追記型の光記録媒体においては、データ記録時における有機色素の発熱、膨脹に起因する記録層の変形が内側の光透過層によって吸収されるため、光記録媒体内に応力はほとんど発生しないという利点を有している。  【００１２】
しかしながら、光透過層を二層構成にすると、必然的に生産工程数の増加を招き、低コスト化の妨げになるため、有機色素を用いて記録層を形成した追記型光記録媒体においても、無機材料を用いて記録層が形成された追記型光記録媒体と同様に、光透過層を一層構成にすることが望ましく、光透過層を一層構成にした場合にも、記録再生特性に優れた有機色素を用いて、記録層を形成することが必要である。  【００１３】
上述のように、特開２００７−１９６６６１号公報（特許文献１）や特開２００７−４５１４７号公報（特許文献２）は、４０５ｎｍの波長を有するレーザを用いて、データを記録し、記録されたデータを再生するＬＴＨ（Ｌｏｗ  ｔｏ  Ｈｉｇｈ）記録タイプの追記型光記録媒体の記録層を形成するのに適した有機色素として、特定のアゾ金属錯体を提案しているが、１．１ｍｍの厚さを有する樹脂基板のレーザビーム照射側の表面上に、反射層、記録層および弾性率の高い材料で形成され、約０．１ｍｍの厚さを有する単層の光透過性の光透過層がこの順に積層された光記録媒体の記録層をかかる有機色素を用いて形成する場合には、低い記録パワーの４０５ｎｍの波長を有するレーザビームを用いて、２Ｔ信号に対応する短い記録マークを所望のように形成することも、アシンメトリーが小さい信号を再生することもできなかった。  【００１４】
ここに、再生信号のアシンメトリーは、最小の記録マークから再生された再生信号の振幅中心と最大の記録マークから再生された再生信号の振幅中心とのずれ度合いを示すものであり、最短の再生信号が２Ｔ信号で、最長信号が８Ｔ信号である場合には、２Ｔ信号に対応する記録マークの反射光強度Ｉ２Ｈ、ランドの反射光強度Ｉ２Ｌおよび８Ｔ信号に対応する記録マークの反射光強度Ｉ８Ｈ、ランドの反射光強度Ｉ２Ｌによって、下式のように定義される。  【００１５】
アシンメトリー＝［(Ｉ８Ｈ＋Ｉ８Ｌ)−(Ｉ２Ｈ＋Ｉ２Ｌ)］／２／(Ｉ８Ｈ−Ｉ８Ｌ)  ここに、図１に示されるように、Ｉ８Ｈは８Ｔ信号の上限レベル、Ｉ８Ｌは８Ｔ信号の下限レベル、Ｉ２Ｈは２Ｔ信号の上限レベル、Ｉ２Ｌは２Ｔ信号の下限レベルである。（図１）
2012114886.tif 000003
したがって、本発明は、有機色素を含む記録層と一層構成の光透過層を有し、３００ｎｍ〜５００ｎｍの波長の光によって、データの記録再生をおこなうことができるＬＴＨ（Ｌｏｗ  ｔｏ  Ｈｉｇｈ）記録タイプの追記型光記録媒体であって、低コストで、再生信号のアシンメトリーが小さい追記型光記録媒体を提供することを目的とするものである。
【課題を解決するための手段】
【００１６】
本発明者は、本発明のかかる目的を達成するため、鋭意研究を重ねた結果、記録層に含まれる有機色素の分解開始温度が２４０℃以下である場合には、２５℃における弾性率が４０ＭＰａ以上の高弾性率を有する硬い材料によって一層構成の光透過層を形成しても、再生信号のアシンメトリーが１５％以下になり、光透過層を一層構成にして、生産工程数を減少させ、追記型光記録媒体のコストを低減することが可能であることを見出した。  【００１７】
本発明はかかる知見に基づくものであり、本発明の前記目的は、基板と、前記基板上に、少なくとも反射層、有機色素を含む記録層および一層構成の光透過層が積層された追記型光記録媒体であって、前記有機色素の分解開始温度が２４０℃以下であることを特徴とする追記型光記録媒体によって達成される。  【００１８】
本明細書において、有機色素の分解開始温度とは、ＴＧ−ＤＴＡ法（示差熱熱重量同時測定法）によって測定されたサンプルの重量とリファレンスの重量の差ＴＧが急減する温度をいう。  【００１９】
分解開始温度が２４０℃以下の有機色素によって、記録層が構成されている場合に、光透過層を一層構成にしても、再生信号のアシンメトリーを小さくすることができる理由は必ずしも明らかではないが、以下のように推測することができる。  【００２０】
すなわち、記録層が有機色素によって形成された光記録媒体においては、記録用のレーザビームが記録層に照射されると、記録層に含まれる有機色素がレーザビームを吸収し、光エネルギーを熱エネルギーに変換し、この際に生じる熱によって、有機色素が熱分解し、記録層のレーザビームが照射された部分に含まれる有機色素の光学的特性が変化して、記録マークが形成され、その結果、記録層のレーザビームが照射された領域の反射率が高くなり、記録層のレーザビームが照射された領域の反射率とレーザビームが照射されていない領域の反射率とが異なることになって、光記録媒体にデータが記録される。形成すべき記録マークの長さは、レーザビームの照射時間に依存するため、２Ｔ信号などに対応する短い記録マークを形成するには、レーザビームの照射時間を短くする必要があるが、レーザビームの照射時間を短くすると、有機色素の温度が熱分解温度、すなわち、分解開始温度に到達しない段階で、レーザビームの照射がされなくなり、所望のように、短い記録マークを形成することができず、再生信号のアシンメトリーが大きくなる場合があるが、分解開始温度の低い有機色素によって記録層を形成した場合には、レーザビームの照射時間を短くしても、レーザビームが照射されている間に、レーザビームが照射された記録層の領域に含まれた有機色素の温度が分解開始温度に達し、有機色素が熱分解し、所望の長さを有する記録マークを形成することが可能になり、再生信号のアシンメトリーを小さくすることが可能になる。  【００２１】
本発明において、好ましくは、分解開始温度が２４０℃以下の有機色素として、下記一般式（１）または（２）で表わされる特定の構造のアゾ化合物と金属イオンとが配位結合することにより構成される金属錯体化合物が用いられる。  【００２２】
【化１】
2012114886.tif 000004
一般式（１）において、環Ａは含窒素複素芳香環であり、Ｒ１およびＲ２は、炭素数１ないし１０の置換されていてもよいアルキル基であり、直鎖アルキル基、分岐アルキル基または、環状構造を形成していてもよい。  【００２３】
【化２】
2012114886.tif 000005
一般式（２）において、環Ｂは含窒素複素芳香環であり、Ｒ１およびＲ２は、炭素数１〜１０の置換されていてもよいアルキル基であり、アルキル基は直鎖アルキル、分岐アルキル基または環状構造を形成していてもよい。Ｒ３は芳香族基あるいは炭素数１〜６のアルキル基であり、直鎖アルキル基、分岐アルキル基または環状構造を形成していてもよい。  【００２４】
本発明において、好ましくは、一般式（１）または（２）に示される特定の構造のアゾ化合物が配位する金属イオンはニッケル、コバルトおよび銅よりなる群から選ばれる。  【００２５】
本発明において、より好ましくは、一般式（１）
の含窒素複素芳香環Ａは、下記構造式（１１）〜（２４）によって表わされる含窒素複素芳香環よりなる群から選ばれる。構造式（１３）〜（２４）において、Ｒ４およびＲ５は水素原子、炭素数１〜６のアルキル基であり、ベンジル基、炭素数１〜４のアルコキシ基、炭素数１〜４のチオアルキル基であり、アルキル基は直鎖アルキル基、分岐アルキル基または環状構造を形成していてもよい。  【００２６】
【化３】
2012114886.tif 000006
【００２７】
【化４】
2012114886.tif 000007
【００２８】
【化５】
2012114886.tif 000008
【００２９】
【化６】
2012114886.tif 000009
【００３０】
【化７】
2012114886.tif 000010
【００３１】
【化８】
2012114886.tif 000011
【００３２】
【化９】
2012114886.tif 000012
【００３３】
【化１０】
2012114886.tif 000013
【００３４】
【化１１】
2012114886.tif 000014
【００３５】
【化１２】
2012114886.tif 000015
【００３６】
【化１３】
2012114886.tif 000016
【００３７】
【化１４】
2012114886.tif 000017
【００３８】
【化１５】
2012114886.tif 000018
【００３９】
【化１６】
2012114886.tif 000019
本発明において、より好ましくは、一般式（２）の含窒素複素芳香環Ｂは下記構造式（２５）によって表わされる構造を有している。  【００４０】
【化１７】
2012114886.tif 000020
本発明において、好ましくは、前記一層構成の光透過層が２５℃における弾性率が１０ＭＰａ以上の光硬化性樹脂によって形成され、より好ましくは、２５℃における弾性率が４０ＭＰａ〜１００００ＭＰａの光硬化性樹脂によって形成されている。  【００４１】
本発明において、好ましくは、追記型光記録媒体は、さらに、記録層と光透過層の間に、誘電体材料によって形成された保護層を備えている。  【００４２】
本発明において、好ましくは、追記型光記録媒体は、さらに、前記光透過層の前記記録層とは反対側の表面にハードコート層を備えている。
【発明の効果】
【００４３】
本発明によれば、有機色素を含む記録層と一層構成の光透過層を有し、３００ｎｍ〜５００ｎｍの波長の光によって、データの記録再生をおこなうことができるＬＴＨ（Ｌｏｗ  ｔｏ  Ｈｉｇｈ）記録タイプの追記型光記録媒体であって、低コストで、再生信号のアシンメトリーが小さい追記型光記録媒体を提供することが可能になる。
【図面の簡単な説明】
【００４４】
【図１】図１は、２Ｔ信号に対応する記録マークの反射光強度Ｉ２Ｈ、ランドの反射光強度Ｉ２Ｌおよび８Ｔ信号に対応する記録マークの反射光強度Ｉ８Ｈ、ランドの反射光強度Ｉ２Ｌを示す図面である。
【図２】図２は、本発明の好ましい実施態様にかかる追記型光記録媒体の略縦断面図である。
【発明を実施するための形態】
【００４５】
図２は、本発明の好ましい実施態様にかかるＬＴＨ（Ｌｏｗ  ｔｏ  Ｈｉｇｈ）記録タイプの追記型光記録媒体の略縦断面図である。  
【００４６】
図２に示されるように、本実施態様にかかるＬＴＨ（Ｌｏｗ  ｔｏ  Ｈｉｇｈ）記録タイプの追記型光記録媒体１は、基板１０を備え、基板１０上に、反射層１１、記録層１２、保護層１３、光透過性を有する光透過層１４およびハードコート層１５が、この順に、基板１０上に積層されている。  
【００４７】
本実施態様において、追記型光記録媒体１は、４０５ｎｍの波長を有するレーザビーム５によってデータが記録され、記録されたデータが再生されるように構成されており、光記録媒体１の記録層１２にデータを記録するための記録用レーザビーム５および記録層１２に記録されたデータを再生するための再生用レーザビーム５は、ハードコート層１５の外表面に照射されるように構成されている。  
【００４８】
図２には示されていないが、本実施態様にかかるＬＴＨ（Ｌｏｗ  ｔｏ  Ｈｉｇｈ）記録タイプの追記型光記録媒体１は円板状をなし、中央部分には、センターホールが形成されている。  
【００４９】
基板１０は円板状をなし、光記録媒体１に要求される機械的強度を確保する支持体として機能するものであり、約１．１ｍｍの厚さを有し、１２０ｍｍの直径を有している。  
【００５０】
基板１０を形成するための材料は、光記録媒体１に要求される機械的強度を確保することができれば、とくに限定されるものではなく、アルミニウムなどの金属、ガラス、セラミックス、樹脂などによって、基板１０を形成することができる。これらのうち、成型性、耐湿性、寸法安定性およびコストなどの観点から、樹脂、とくに、熱可塑性樹脂が好ましく使用される。基板１０を形成するための樹脂としては、ポリカーボネート樹脂；ポリメチルメタクリレートなどのアクリル樹脂；ポリ塩化ビニル、塩化ビニル共重合体などの塩化ビニル系樹脂；エポキシ樹脂；アモルファスポリオレフィン樹脂、ポリエステル樹脂などが挙げられる。これらの中でも、ポリカーボネート樹脂がとくに好ましい。  
【００５１】
図２に示されるように、基板１０の表面には、らせん状の案内溝１０ａが形成されている。らせん状の案内溝１０ａは、たとえば、基板１０を、スタンパがセットされた金型を用いて射出成形することによって形成することができる。案内溝１０ａは０．３５μｍあるいは０．３２μｍのピッチで形成され、案内溝１０ａの幅は１６０ｎｍ〜２００ｎｍに設定され、案内溝１０ａの深さは３０ｎｍ〜４５ｎｍであることが好ましい。ここに、案内溝１０ａの幅は、案内溝１０ａの深さが１／２の位置における半値幅によって表わされる。  
【００５２】
図２に示されるように、基板１０のらせん状の案内溝１０ａが形成された側の表面に、スパッタリングなどによって、反射層１１が形成されている。反射層１１は、光記録媒体１に照射され、記録層１２を透過したレーザビーム５を、記録層１２に向けて反射する機能を有するもので、通常、Ａｇ合金やＡｌ合金などの反射率の高い金属で形成される。本実施態様においては、Ａｇ合金によって反射層１１が形成されている。反射層１１は４０ｎｍ〜６５ｎｍの厚さを有するように形成されることが好ましい。  
【００５３】
反射層１１は基板１０のらせん状の案内溝１０ａが形成された側の表面に形成されるため、反射層１１にも案内溝１１ａが形成されている。反射層１１に形成された案内溝１１ａの幅は１５０ｎｍ〜１９０ｎｍで、案内溝１１ａの深さは３０ｎｍ〜４５ｎｍであることが好ましい。  
【００５４】
図２に示されるように、反射層１１の表面上には、記録層１２が形成されており、記録層１２は、有機色素を含んでいる。記録層１２は、有機色素を含む溶液を、スピンコーティングによって、反射層１１の表面に塗布して、塗膜を形成し、塗膜を乾燥することによって形成されている。  
【００５５】
本実施態様においては、記録層１２に含まれる有機色素は２４０℃以下の分解開始温度を有している。  
【００５６】
ここに、有機色素の分解開始温度は、ＴＧ−ＤＴＡ法（示差熱熱重量同時測定法）によって測定される。  
【００５７】
すなわち、精密天秤で秤量した約３ｍｇの有機色素を、白金製のパンに入れて、サンプルとする。同様に、精密天秤で秤量した約３ｍｇのアルミナ（Ａｌ２Ｏ３）を、白金製のパンに入れて、リファレンスとする。窒素ガスを毎分２００ｍｌの流量で流し、この雰囲気下で、サンプルおよびリファレンスを毎分１０℃の昇温速度で加熱し、ブルカー・エイエックスエス株式会社製の熱重量示差走査熱分析計「ＴＧＤＴＡ−２０００ＳＲ」（商品名）を用いて、独立に感度調整された駆動コイルにより、サンプルおよびリファレンスの重量を測定し、サンプルの重量とリファレンスの重量の差ＴＧを求め、ＴＧが急減する温度を有機色素の分解開始温度として決定する。  
【００５８】
分解開始温度が２４０℃以下の有機色素としては、前記一般式（１）で示され、含窒素複素芳香環Ａが、前記構造式（１１）〜（２４）によって表わされる含窒素複素芳香環よりなる群から選ばれた有機色素が好ましく使用できる。  
【００５９】
また、分解開始温度が２４０℃以下の有機色素としては、前記一般式（２）によって表わされ、含窒素複素芳香環Ｂが前記構造式（２５）によって表わされる構造を有する有機色素が好ましく使用できる。  
【００６０】
本実施態様においては、有機色素として、下記構造式（３１）によって表わされる有機色素が用いられている。  
【００６１】
【化１８】
2012114886.tif 000021
本実施態様においては、記録層１２は、構造式（３１）によって表わされる有機色素を、たとえば、２，２，３，３−テトラフルオロ−１−プロパノール（ＴＦＰ）に溶解し、得られた有機物質溶液を、記録層１２の光学密度（ＯＤ値）がＤＣジッターの値が最も低くなるときの光学密度（ＯＤ値）になるように、スピンコーティング法によって、反射層１１の表面に塗布し、乾燥して、形成されている。  
【００６２】
ここに、光学密度（ＯＤ値）は、有機色素の最大吸収波長における吸光度を示すものであり、有機色素を含む溶液を、基板の表面に塗布して、記録層を形成し、有機色素の最大吸収波長の光を用いて、吸光度を測定することにより決定される。光学密度（ＯＤ値）は、スピンコーティング法における基板１０の回転速度、時間などの記録層１２の成膜条件によって調整することができる。ＤＣジッターが最も低くなる光学密度（ＯＤ値）は、成膜条件を変えて、異なる光学密度（ＯＤ値）を有する記録層１２を形成した複数のサンプルを作製し、たとえば、パルステック工業株式会社製のデータ記録再生装置「ＯＤＵ−１０００」（商品名）などを用いて、作製したサンプルの記録層にデータを記録し、記録されたデータを再生して、再生信号のＤＣジッターを測定することによって決定される。  
【００６３】
図２に示されるように、記録層１２の表面には、保護層１３が形成されている。  
【００６４】
保護層１３は、光透過層１４を形成する際に、記録層１２に含まれる有機色素が光透過層１４に拡散することや、光透過層１４を形成する際に用いられる光硬化性樹脂の溶剤が記録層１２に浸透する混和現象を防止する機能を有している。  
【００６５】
保護層１３を形成することができる材料は、透明な誘電体材料であれば、とくに限定されるものではなく、たとえば、酸化ケイ素（二酸化ケイ素がとくに好ましい）、酸化亜鉛、酸化セリウム、酸化イットリウム、酸化インジウム−酸化スズ（ＩＴＯ）などの酸化物；硫化亜鉛、硫化イットリウムなどの硫化物；窒化ケイ素などの窒化物；炭化ケイ素；酸化物と硫黄化合物との混合物などが挙げられる。本実施態様においては、酸化インジウム−酸化スズ（ＩＴＯ）によって保護層１３が形成され、スパッタリングなどによって形成される。  
【００６６】
図２に示されるように、保護層１３の表面には、光透過層１４が形成されている。  
【００６７】
光透過層１４は、紫外線または放射線を照射することによって硬化する光硬化性樹脂をスピンコーティング法によって、保護層１３の表面に塗布して、塗膜を形成し、塗膜に紫外線または放射線を照射して、硬化させることによって形成されている。  
【００６８】
本実施態様においては、光透過層１４の厚さは、光透過層１４上に形成されるハードコート層１５の厚さと合わせて、１００μｍになるように設定されている。  
【００６９】
光透過層１４は、４０５ｎｍの波長の光にて分光光度計で測定したときの４０５ｎｍの波長の光に対する光透過率が７０％以上であり、好ましくは、８０％以上である。  
【００７０】
本発明において、光透過層１４は、硬化後の２５℃における弾性率が１０ＭＰａ以上である光硬化性樹脂によって形成されることが好ましく、本実施態様においては、光透過層１４は、硬化後の２５℃における弾性率が４０ＭＰａ〜１００００ＭＰａの光硬化性樹脂によって形成されている。  
【００７１】
図２に示されるように、光透過層１４の表面上には、光透過層１４を物理的に保護し、光透過層１４に傷がつくのを防止するハードコート層１５が形成されている。  
【００７２】
ハードコート層１５を形成するための材料はとくに限定されるものではないが、透明性および耐摩耗性に優れる材料が好ましく、ハードコート層１５は、紫外線硬化性樹脂に無機微粒子が添加された樹脂組成物をスピンコーティング法によって、光透過層１４の表面に塗布することによって、形成されることが好ましい。  
【００７３】
ハードコート層１５の厚さは、１μｍ〜５μｍであることが好ましい。  
【００７４】
このように構成された光記録媒体１にデータを記録するにあたっては、ハードコート層１５の外表面に、３５０ｎｍ〜５００ｎｍの波長を有するレーザビーム５が照射される。  
【００７５】
レーザビーム５は、ハードコート層１５、光透過層１４および保護層１３を透過して、記録層１２に入射し、あるいは、記録層１２を透過し、反射層１１によって反射されて、記録層１２に入射する。  
【００７６】
その結果、記録層１２のレーザビーム５が照射された領域に含まれた有機色素が熱分解をし、その領域の反射率が上昇することによって、記録マークが形成され、光記録媒体１にデータが書き込まれる。  
【００７７】
本実施態様においては、分解開始温度が２４０℃以下の有機色素によって記録層１２が形成されているから、２Ｔ信号などに対応する短い記録マークを形成するために、レーザビーム５の照射時間を短くした場合にも、レーザビーム５が照射されている間に、レーザビーム５が照射された記録層１２の領域に含まれた有機色素が速やかに分解開始温度以上の温度に加熱されて、分解し、したがって、２Ｔ信号などに対応する短い記録マークを所望のように形成することができるから、再生信号のアシンメトリーを小さくすることが可能になる。
【実施例】
【００７８】
以下、本発明の効果をより一層明らかにするため、実施例および比較例を挙げる。  【００７９】
実施例１  中心部分にセンターホールが形成され、トラックピッチ０．３２μｍ、溝幅１８０ｎｍ、溝深さ３２ｎｍの案内溝を有する外径１２０ｍｍ、厚さ１．１ｍｍの円板状のポリカーボネート樹脂製の基板を射出成形によって作製した。  【００８０】
基板の案内溝が形成された側の表面に、Ａｇ合金からなり、６０ｎｍの厚さを有する反射層をスパッタリングにより形成した。  【００８１】
さらに、構造式（３１）に示される構造を有する有機色素を２，２，３，３−テトラフルオロ−１−プロパノール（ＴＦＰ）に溶解し、得られた有機色素溶液を、スピンコーティング法によって、反射層の表面に塗布して、塗膜を形成し、塗膜を温度８０℃で、１０分間にわたって乾燥して、吸収最大波長（λｍａｘ＝３７９ｎｍ）での光学密度（ＯＤ値）が０．２５となるように記録層を形成した。構造式（３１）に示される構造を有する有機色素の分解開始温度は１８４℃であった。  【００８２】
次いで、記録層の上面に、ＺｎＳ−ＳｉＯ２をスパッタリングして、２０ｎｍの厚さを有する透明な保護層を形成した。  【００８３】
さらに、紫外線硬化性樹脂をスピンコーティング法によって、保護層の表面に塗布して、塗膜を形成し、紫外線を照射して、塗膜を硬化させ、９７μｍの厚さを有する光透過層を形成した。硬化後の光透過層の２５℃における弾性率は２３００ＭＰａであった。弾性率の測定には、ＴＡ  Ｉｎｓｔｒｕｍｅｎｔｓ社製の動的粘弾性測定装置  ＲＭＡIIIを用いた。試験片として、ディスク上にサンプル樹脂を１００μｍ塗布し、硬化後、ディスク上から樹脂を剥離させて、５ｍｍ×５０ｍｍの大きさに切断したものを使用した。【００８４】
次いで、光透過層の表面に、紫外線硬化性樹脂に無機微粒子が添加された樹脂組成物をスピンコーティング法によって塗布して、塗膜を形成し、塗膜に紫外線を照射して、硬化させて、３μｍの厚さを有するハードコート層を形成した。  【００８５】
こうして、光記録媒体サンプル＃１を作製した。  【００８６】
次いで、光記録媒体サンプル＃１を、パルステック工業株式会社製のデータ記録再生装置「ＯＤＵ−１０００」（商品名）にセットし、１９．６８ｍ／ｓｅｃの線速度（４倍速記録）で回転させつつ、４０５ｎｍの波長を有するレーザビームを、レーザビームのパワーを変えながら、ＮＡが０．８５の対物レンズを用いて、光透過層を介して、記録層に照射して、データを記録した。  【００８７】
こうして光記録媒体サンプル＃１に記録されたデータを上記データ記録再生装置を用いて、記録信号を再生し、再生特性を評価したところ、再生信号のＤＣジッターが最も小さくなるレーザビームのパワー（最適レーザパワー）は８．６ｍＷであった。  【００８８】
次いで、上記データ記録再生装置を用いて、レーザビームのパワーを０．３５ｍＷに固定して、光記録媒体サンプル＃１に記録されたデータを再生して、再生信号を評価したところ、ＤＣジッターは７．７％、変調度は４５％、アシンメトリーは４．２％であり、光記録媒体サンプル＃１は、低いレーザビームパワーでデータの記録ができ、変調度が大きく、アシンメトリーが低い良好な記録特性を有していることが判明した。  【００８９】
実施例２  構造式（３１）に示される構造を有する有機色素に代えて、下記構造式（３２）に示される構造を有し、分解開始温度が２１４℃の有機色素を用いた点を除き、実施例１と同様にして、光記録媒体サンプル＃２を作製した。  【００９０】
【化１９】
2012114886.tif 000022
光記録媒体サンプル＃２の吸収最大波長λｍａｘは４２０ｎｍ、ＯＤ値は０．２３であった。  【００９１】
こうして作製した光記録媒体サンプル＃２を、実施例１で用いたデータ記録再生装置にセットし、実施例１と同様にして、データを記録し、再生したところ、最適レーザビームパワーは９．２ｍＷであった。  【００９２】
次いで、上記データ記録再生装置を用いて、レーザビームのパワーを０．３５ｍＷに固定して、光記録媒体サンプル＃２に記録されたデータを再生して、再生信号を評価したところ、ＤＣジッターは９．２％、変調度は４８％、アシンメトリーは７．８％であった。  【００９３】
実施例３  構造式（３１）に示される構造を有する有機色素に代えて、下記構造式（３３）に示される構造を有し、分解開始温度が１７５℃の有機色素を用いた点を除き、実施例１と同様にして、光記録媒体サンプル＃３を作製した。  【００９４】
【化２０】
2012114886.tif 000023
光記録媒体サンプル＃３の吸収最大波長λｍａｘは３７５ｎｍ、ＯＤ値は０．２５であった。  【００９５】
こうして作製した光記録媒体サンプル＃３を、実施例１で用いたデータ記録再生装置にセットし、実施例１と同様にして、データを記録し、再生したところ、最適レーザビームパワーは９．８ｍＷであった。  【００９６】
次いで、上記データ記録再生装置を用いて、レーザビームのパワーを０．３５ｍＷに固定して、光記録媒体サンプル＃３に記録されたデータを再生して、再生信号を評価したところ、ＤＣジッターは９．５％、変調度は４６％、アシンメトリーは９．５％であった。  【００９７】
実施例４  構造式（３１）に示される構造を有する有機色素に代えて、下記構造式（３４）に示される構造を有し、分解開始温度が１５９℃の有機色素を用いた点を除き、実施例１と同様にして、光記録媒体サンプル＃４を作製した。  【００９８】
【化２１】
2012114886.tif 000024
光記録媒体サンプル＃４の吸収最大波長λｍａｘは４４６ｎｍ、ＯＤ値は０．３０であった。  【００９９】
こうして作製した光記録媒体サンプル＃４を、実施例１で用いたデータ記録再生装置にセットし、実施例１と同様にして、データを記録し、再生したところ、最適レーザビームパワーは８．２ｍＷであった。  【０１００】
次いで、上記データ記録再生装置を用いて、レーザビームのパワーを０．３５ｍＷに固定して、光記録媒体サンプル＃４に記録されたデータを再生して、再生信号を評価したところ、ＤＣジッターは９．９％、変調度は４０％、アシンメトリーは４．８％であった。  【０１０１】
実施例５  構造式（３１）に示される構造を有する有機色素に代えて、下記構造式（３５）に示される構造を有し、分解開始温度が１７８℃の有機色素を用いた点を除き、実施例１と同様にして、光記録媒体サンプル＃５を作製した。  【０１０２】
【化２２】
2012114886.tif 000025
光記録媒体サンプル＃５の吸収最大波長λｍａｘは３７０ｎｍ、ＯＤ値は０．２５であった。  【０１０３】
こうして作製した光記録媒体サンプル＃５を、実施例１で用いたデータ記録再生装置にセットし、実施例１と同様にして、データを記録し、再生したところ、最適レーザビームパワーは８．６ｍＷであった。  【０１０４】
次いで、上記データ記録再生装置を用いて、レーザビームのパワーを０．３５ｍＷに固定して、光記録媒体サンプル＃５に記録されたデータを再生して、再生信号を評価したところ、ＤＣジッターは８．２％、変調度は４５％、アシンメトリーは３．８％であった。  【０１０５】
実施例６  構造式（３１）に示される構造を有する有機色素に代えて、下記構造式（３６）に示される構造を有し、分解開始温度が１８５℃の有機色素を用いた点を除き、実施例１と同様にして、光記録媒体サンプル＃６を作製した。  【０１０６】
【化２３】
2012114886.tif 000026
光記録媒体サンプル＃６の吸収最大波長λｍａｘは３７３ｎｍ、ＯＤ値は０．２５であった。  【０１０７】
こうして作製した光記録媒体サンプル＃６を、実施例１で用いたデータ記録再生装置にセットし、実施例１と同様にして、データを記録し、再生したところ、最適レーザビームパワーは９．０ｍＷであった。  【０１０８】
次いで、上記データ記録再生装置を用いて、レーザビームのパワーを０．３５ｍＷに固定して、光記録媒体サンプル＃６に記録されたデータを再生して、再生信号を評価したところ、ＤＣジッターは８．４％、変調度は４８％、アシンメトリーは６．０％であった。  【０１０９】
実施例７  構造式（３１）に示される構造を有する有機色素に代えて、下記構造式（３７）に示される構造を有し、分解開始温度が１６８℃の有機色素を用いた点を除き、実施例１と同様にして、光記録媒体サンプル＃７を作製した。  【０１１０】
【化２４】
2012114886.tif 000027
光記録媒体サンプル＃７の吸収最大波長λｍａｘは３７９ｎｍ、ＯＤ値は０．２５であった。  【０１１１】
こうして作製した光記録媒体サンプル＃７を、実施例１で用いたデータ記録再生装置にセットし、実施例１と同様にして、データを記録し、再生したところ、最適レーザビームパワーは８．７ｍＷであった。  【０１１２】
次いで、上記データ記録再生装置を用いて、レーザビームのパワーを０．３５ｍＷに固定して、光記録媒体サンプル＃７に記録されたデータを再生して、再生信号を評価したところ、ＤＣジッターは８．１％、変調度は４４％、アシンメトリーは４．５％であった。  【０１１３】
実施例８  構造式（３１）に示される構造を有する有機色素に代えて、下記構造式（３８）に示される構造を有し、分解開始温度が１７０℃の有機色素を用いた点を除き、実施例１と同様にして、光記録媒体サンプル＃８を作製した。  【０１１４】
【化２５】
2012114886.tif 000028
光記録媒体サンプル＃８の吸収最大波長λｍａｘは３８３ｎｍ、ＯＤ値は０．２５であった。  【０１１５】
こうして作製した光記録媒体サンプル＃８を、実施例１で用いたデータ記録再生装置にセットし、実施例１と同様にして、データを記録し、再生したところ、最適レーザビームパワーは８．７ｍＷであった。  【０１１６】
次いで、上記データ記録再生装置を用いて、レーザビームのパワーを０．３５ｍＷに固定して、光記録媒体サンプル＃８に記録されたデータを再生して、再生信号を評価したところ、ＤＣジッターは８．１％、変調度は４８％、アシンメトリーは４．４％であった。  【０１１７】
実施例９  構造式（３１）に示される構造を有する有機色素に代えて、構造式（３９）に示される構造を有し、分解開始温度が１７５℃の有機色素を用いた点を除き、実施例１と同様にして、光記録媒体サンプル＃９を作製した。  【０１１８】
【化２６】
2012114886.tif 000029
光記録媒体サンプル＃９の吸収最大波長λｍａｘは３７４ｎｍ、ＯＤ値は０．２５であった。  【０１１９】
こうして作製した光記録媒体サンプル＃９を、実施例１で用いたデータ記録再生装置にセットし、実施例１と同様にして、データを記録し、再生したところ、最適レーザビームパワーは８．６ｍＷであった。  【０１２０】
次いで、上記データ記録再生装置を用いて、レーザビームのパワーを０．３５ｍＷに固定して、光記録媒体サンプル＃９に記録されたデータを再生して、再生信号を評価したところ、ＤＣジッターは７．９％、変調度は５０％、アシンメトリーは２．８％であった。  【０１２１】
実施例１０  構造式（３１）に示される構造を有する有機色素に代えて、下記構造式（４０）に示される構造を有し、分解開始温度が１８１℃の有機色素を用いた点を除き、実施例１と同様にして、光記録媒体サンプル＃１０を作製した。  【０１２２】
【化２７】
2012114886.tif 000030
光記録媒体サンプル＃１０の吸収最大波長λｍａｘは３８３ｎｍ、ＯＤ値は０．２５であった。  【０１２３】
こうして作製した光記録媒体サンプル＃１０を、実施例１で用いたデータ記録再生装置にセットし、実施例１と同様にして、データを記録し、再生したところ、最適レーザビームパワーは８．９ｍＷであった。  【０１２４】
次いで、上記データ記録再生装置を用いて、レーザビームのパワーを０．３５ｍＷに固定して、光記録媒体サンプル＃１０に記録されたデータを再生して、再生信号を評価したところ、ＤＣジッターは７．８％、変調度は４７％、アシンメトリーは３．８％であった。  【０１２５】
実施例１１  構造式（３１）に示される構造を有する有機色素に代えて、下記構造式（４１）に示される構造を有し、分解開始温度が１９６℃の有機色素を用いた点を除き、実施例１と同様にして、光記録媒体サンプル＃１１を作製した。  【０１２６】
【化２８】
2012114886.tif 000031
光記録媒体サンプル＃１１の吸収最大波長λｍａｘは３８１ｎｍ、ＯＤ値は０．２５であった。  【０１２７】
こうして作製した光記録媒体サンプル＃１１を、実施例１で用いたデータ記録再生装置にセットし、実施例１と同様にして、データを記録し、再生したところ、最適レーザビームパワーは８．４ｍＷであった。  【０１２８】
次いで、上記データ記録再生装置を用いて、レーザビームのパワーを０．３５ｍＷに固定して、光記録媒体サンプル＃１１に記録されたデータを再生して、再生信号を評価したところ、ＤＣジッターは８．７％、変調度は５２％、アシンメトリーは５．８％であった。  【０１２９】
実施例１２  構造式（３１）に示される構造を有する有機色素に代えて、下記構造式（４２）に示される構造を有し、分解開始温度が１８８℃の有機色素を用いた点を除き、実施例１と同様にして、光記録媒体サンプル＃１２を作製した。  【０１３０】
【化２９】
2012114886.tif 000032
光記録媒体サンプル＃１２の吸収最大波長λｍａｘは３９１ｎｍ、ＯＤ値は０．２５であった。  【０１３１】
こうして作製した光記録媒体サンプル＃１２を、実施例１で用いたデータ記録再生装置にセットし、実施例１と同様にして、データを記録し、再生したところ、最適レーザビームパ
ワーは８．０ｍＷであった。  【０１３２】
次いで、上記データ記録再生装置を用いて、レーザビームのパワーを０．３５ｍＷに固定して、光記録媒体サンプル＃１２に記録されたデータを再生して、再生信号を評価したところ、ＤＣジッターは９．０％、変調度は４９％、アシンメトリーは４．２％であった。  【０１３３】
実施例１３  構造式（３１）に示される構造を有する有機色素に代えて、下記構造式（４３）に示される構造を有し、分解開始温度が１９１℃の有機色素を用いた点を除き、実施例１と同様にして、光記録媒体サンプル＃１３を作製した。  【０１３４】
【化３０】
2012114886.tif 000033
光記録媒体サンプル＃１３の吸収最大波長λｍａｘは３８５ｎｍ、ＯＤ値は０．２５であった。  【０１３５】
こうして作製した光記録媒体サンプル＃１３を、実施例１で用いたデータ記録再生装置にセットし、実施例１と同様にして、データを記録し、再生したところ、最適レーザビームパワーは８．５ｍＷであった。  【０１３６】
次いで、上記データ記録再生装置を用いて、レーザビームのパワーを０．３５ｍＷに固定して、光記録媒体サンプル＃１３に記録されたデータを再生して、再生信号を評価したところ、ＤＣジッターは８．６％、変調度は４８％、アシンメトリーは３．５％であった。  【０１３７】
実施例１４  構造式（３１）に示される構造を有する有機色素に代えて、下記構造式（４４）に示される構造を有し、分解開始温度が１７５℃の有機色素を用いた点を除き、実施例１と同様にして、光記録媒体サンプル＃１４を作製した。  【０１３８】
【化３１】
2012114886.tif 000034
光記録媒体サンプル＃１４の吸収最大波長λｍａｘは３９８ｎｍ、ＯＤ値は０．２２であった。  【０１３９】
こうして作製した光記録媒体サンプル＃１４を、実施例１で用いたデータ記録再生装置にセットし、実施例１と同様にして、データを記録し、再生したところ、最適レーザビームパワーは７．０ｍＷであった。  【０１４０】
次いで、上記データ記録再生装置を用いて、レーザビームのパワーを０．３５ｍＷに固定して、光記録媒体サンプル＃１４に記録されたデータを再生して、再生信号を評価したところ、ＤＣジッターは８．０％、変調度は４１％、アシンメトリーは１．２％であった。  【０１４１】
実施例１５  構造式（３１）に示される構造を有する有機色素に代えて、下記構造式（４５）に示される構造を有し、分解開始温度が２３３℃の有機色素を用いた点を除き、実施例１と同様にして、光記録媒体サンプル＃１５を作製した。  【０１４２】
【化３２】
2012114886.tif 000035
光記録媒体サンプル＃１５の吸収最大波長λｍａｘは４０１ｎｍ、ＯＤ値は０．２２であった。  【０１４３】
こうして作製した光記録媒体サンプル＃１５を、実施例１で用いたデータ記録再生装置にセットし、実施例１と同様にして、データを記録し、再生したところ、最適レーザビームパワーは７．８ｍＷであった。  【０１４４】
次いで、上記データ記録再生装置を用いて、レーザビームのパワーを０．３５ｍＷに固定して、光記録媒体サンプル＃１５に記録されたデータを再生して、再生信号を評価したところ、ＤＣジッターは９．１％、変調度は４４％、アシンメトリーは４．２％であった。  【０１４５】
実施例１６  紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が４５ＭＰａの光透過層を形成した点を除き、実施例１と同様にして、光記録媒体サンプル＃１６を作製した。  【０１４６】
光記録媒体サンプル＃１６の吸収最大波長λｍａｘは３７９ｎｍ、ＯＤ値は０．２５であった。  【０１４７】
こうして作製した光記録媒体サンプル＃１６を、実施例１で用いたデータ記録再生装置にセットし、実施例１と同様にして、データを記録し、再生したところ、最適レーザビームパワーは８．６ｍＷであった。  【０１４８】
次いで、上記データ記録再生装置を用いて、レーザビームのパワーを０．３５ｍＷに固定して、光記録媒体サンプル＃１６に記録されたデータを再生して、再生信号を評価したところ、ＤＣジッターは７．８％、変調度は４２％、アシンメトリーは４．０％であった。  【０１４９】
実施例１７  紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が２７０ＭＰａの光透過層を形成した点を除き、実施例１と同様にして、光記録媒体サンプル＃１７を作製した。  【０１５０】
光記録媒体サンプル＃１７の吸収最大波長λｍａｘは３７９ｎｍ、ＯＤ値は０．２５であった。  【０１５１】
こうして作製した光記録媒体サンプル＃１７を、実施例１で用いたデータ記録再生装置にセットし、実施例１と同様にして、データを記録し、再生したところ、最適レーザビームパワーは８．６ｍＷであった。  【０１５２】
次いで、上記データ記録再生装置を用いて、レーザビームのパワーを０．３５ｍＷに固定して、光記録媒体サンプル＃１７に記録されたデータを再生して、再生信号を評価したところ、ＤＣジッターは７．９％、変調度は４４％、アシンメトリーは５．２％であった。  【０１５３】
実施例１８  紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が６９０ＭＰａの光透過層を形成した点を除き、実施例１と同様にして、光記録媒体サンプル＃１８を作製した。  【０１５４】
光記録媒体サンプル＃１８の吸収最大波長λｍａｘは３７９ｎｍ、ＯＤ値は０．２５であった。  【０１５５】
こうして作製した光記録媒体サンプル＃１８を、実施例１で用いたデータ記録再生装置にセットし、実施例１と同様にして、データを記録し、再生したところ、最適レーザビームパワーは８．６ｍＷであった。  【０１５６】
次いで、上記データ記録再生装置を用いて、レーザビームのパワーを０．３５ｍＷに固定して、光記録媒体サンプル＃１８に記録されたデータを再生して、再生信号を評価したところ、ＤＣジッターは７．７％、変調度は４５％、アシンメトリーは５．７％であった。  【０１５７】
実施例１９  紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が１２００ＭＰａの光透過層を形成した点を除き、実施例１と同様にして、光記録媒体サンプル＃１９を作製した。  【０１５８】
光記録媒体サンプル＃１９の吸収最大波長λｍａｘは３７９ｎｍ、ＯＤ値は０．２５であった。  【０１５９】
こうして作製した光記録媒体サンプル＃１９を、実施例１で用いたデータ記録再生装置にセットし、実施例１と同様にして、データを記録し、再生したところ、最適レーザビームパワーは８．６ｍＷであった。  【０１６０】
次いで、上記データ記録再生装置を用いて、レーザビームのパワーを０．３５ｍＷに固定して、光記録媒体サンプル＃１９に記録されたデータを再生して、再生信号を評価したところ、ＤＣジッターは８．１％、変調度は４８％、アシンメトリーは４．２％であった。  【０１６１】
実施例２０  紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が３１００ＭＰａの光透過層を形成した点を除き、実施例１と同様にして、光記録媒体サンプル＃２０を作製した。  【０１６２】
光記録媒体サンプル＃２０の吸収最大波長λｍａｘは３７９ｎｍ、ＯＤ値は０．２５であった。  【０１６３】
こうして作製した光記録媒体サンプル＃２０を、実施例１で用いたデータ記録再生装置にセットし、実施例１と同様にして、データを記録し、再生したところ、最適レーザビームパワーは８．６ｍＷであった。  【０１６４】
次いで、上記データ記録再生装置を用いて、レーザビームのパワーを０．３５ｍＷに固定して、光記録媒体サンプル＃２０に記録されたデータを再生して、再生信号を評価したところ、ＤＣジッターは８．３％、変調度は４２％、アシンメトリーは３．８％であった。  【０１６５】
実施例２１  紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が４５ＭＰａの光透過層を形成した点を除き、実施例１５と同様にして、光記録媒体サンプル＃２１を作製した。  【０１６６】
光記録媒体サンプル＃２１の吸収最大波長λｍａｘは４０１ｎｍ、ＯＤ値は０．２２であった。  【０１６７】
こうして作製した光記録媒体サンプル＃２１を、実施例１で用いたデータ記録再生装置にセットし、実施例１と同様にして、データを記録し、再生したところ、最適レーザビームパワーは７．８ｍＷであった。  【０１６８】
次いで、上記データ記録再生装置を用いて、レーザビームのパワーを０．３５ｍＷに固定して、光記録媒体サンプル＃２１に記録されたデータを再生して、再生信号を評価したところ、ＤＣジッターは８．８％、変調度は４１％、アシンメトリーは３．９％であった。  【０１６９】
実施例２２  紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が２７０ＭＰａの光透過層を形成した点を除き、実施例１５と同様にして、光記録媒体サンプル＃２２を作製した。  【０１７０】
光記録媒体サンプル＃２２の吸収最大波長λｍａｘは４０１ｎｍ、ＯＤ値は０．２２であった。  【０１７１】
こうして作製した光記録媒体サンプル＃２２を、実施例１で用いたデータ記録再生装置にセットし、実施例１と同様にして、データを記録し、再生したところ、最適レーザビームパワーは７．８ｍＷであった。  【０１７２】
次いで、上記データ記録再生装置を用いて、レーザビームのパワーを０．３５ｍＷに固定して、光記録媒体サンプル＃２２に記録されたデータを再生して、再生信号を評価したところ、ＤＣジッターは９．１％、変調度は４２％、アシンメトリーは４．６％であった。  【０１７３】
実施例２３  紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が１２００ＭＰａの光透過層を形成した点を除き、実施例１５と同様にして、光記録媒体サンプル＃２３を作製した。  【０１７４】
光記録媒体サンプル＃２３の吸収最大波長λｍａｘは４０１ｎｍ、ＯＤ値は０．２２であった。  【０１７５】
こうして作製した光記録媒体サンプル＃２３を、実施例１で用いたデータ記録再生装置にセットし、実施例１と同様にして、データを記録し、再生したところ、最適レーザビームパワーは７．８ｍＷであった。  【０１７６】
次いで、上記データ記録再生装置を用いて、レーザビームのパワーを０．３５ｍＷに固定して、光記録媒体サンプル＃２３に記録されたデータを再生して、再生信号を評価したところ、ＤＣジッターは９．３％、変調度は４５％、アシンメトリーは６．２％であった。  【０１７７】
実施例２４  紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が３１００ＭＰａの光透過層を形成した点を除き、実施例１５と同様にして、光記録媒体サンプル＃２４を作製した。  【０１７８】
光記録媒体サンプル＃２４の吸収最大波長λｍａｘは４０１ｎｍ、ＯＤ値は０．２２であった。  【０１７９】
こうして作製した光記録媒体サンプル＃２４を、実施例１で用いたデータ記録再生装置にセ
ットし、実施例１と同様にして、データを記録し、再生したところ、最適レーザビームパワーは７．８ｍＷであった。  【０１８０】
次いで、上記データ記録再生装置を用いて、レーザビームのパワーを０．３５ｍＷに固定して、光記録媒体サンプル＃２４に記録されたデータを再生して、再生信号を評価したところ、ＤＣジッターは９．２％、変調度は４３％、アシンメトリーは４．７％であった。  【０１８１】
比較例１  構造式（３１）に示される構造を有する有機色素に代えて、構造式（５１）に示される構造を有し、分解開始温度が２４５℃の有機色素を用いて、記録層を形成し、紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が４５ＭＰａの光透過層を形成した点を除き、実施例１と同様にして、光記録媒体比較サンプル＃１を作製した。  【０１８２】
【化３３】
2012114886.tif 000036
光記録媒体比較サンプル＃１の吸収最大波長λｍａｘは４８２ｎｍ、ＯＤ値は０．３１であった。  【０１８３】
こうして作製した光記録媒体比較サンプル＃１を、実施例１で用いたデータ記録再生装置にセットし、実施例１と同様にして、データを記録し、再生したところ、最適レーザビームパワーは９．７ｍＷであった。  【０１８４】
次いで、上記データ記録再生装置を用いて、レーザビームのパワーを０．３５ｍＷに固定して、光記録媒体比較サンプル＃１に記録されたデータを再生して、再生信号を評価したところ、ＤＣジッターは２３．４％、変調度は３１％、アシンメトリーは３８．９％であった。  【０１８５】
比較例２  構造式（３１）に示される構造を有する有機色素に代えて、構造式（５２）に示される構造を有し、分解開始温度が２７２℃の有機色素を用いて、記録層を形成し、紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が４５ＭＰａの光透過層を形成した点を除き、実施例１と同様にして、光記録媒体比較サンプル＃２を作製した。  【０１８６】
【化３４】
2012114886.tif 000037
光記録媒体比較サンプル＃２の吸収最大波長λｍａｘは４１５ｎｍ、ＯＤ値は０．２７であった。  【０１８７】
こうして作製した光記録媒体比較サンプル＃２を、実施例１で用いたデータ記録再生装置にセットし、実施例１と同様にして、データを記録し、再生したところ、最適レーザビームパワーは８．８ｍＷであった。  【０１８８】
次いで、上記データ記録再生装置を用いて、レーザビームのパワーを０．３５ｍＷに固定して、光記録媒体比較サンプル＃２に記録されたデータを再生して、再生信号を評価したところ、ＤＣジッターは２４．５％、変調度は４２％、アシンメトリーは４０．０％であった。  【０１８９】
比較例３  構造式（３１）に示される構造を有する有機色素に代えて、構造式（５３）に示される構造を有し、分解開始温度が３３２℃の有機色素を用いて、記録層を形成し、紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が４５ＭＰａの光透過層を形成した点を除き、実施例１と同様にして、光記録媒体比較サンプル＃３を作製した。  【０１９０】
【化３５】
2012114886.tif 000038
光記録媒体比較サンプル＃３の吸収最大波長λｍａｘは４３０ｎｍ、ＯＤ値は０．３０であった。  【０１９１】
こうして作製した光記録媒体比較サンプル＃３を、実施例１で用いたデータ記録再生装置にセットし、実施例１と同様にして、データを記録し、再生したところ、最適レーザビームパワーは９．８ｍＷであった。  【０１９２】
次いで、上記データ記録再生装置を用いて、レーザビームのパワーを０．３５ｍＷに固定して、光記録媒体比較サンプル＃３に記録されたデータを再生して、再生信号を評価したところ、ＤＣジッターは２４．９％、変調度は５３％、アシンメトリーは４４．８％であった。  【０１９３】
比較例４  構造式（３１）に示される構造を有する有機色素に代えて、構造式（５４）に示される構造を有し、分解開始温度が３４１℃の有機色素を用いて、記録層を形成し、紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が４５ＭＰａの光透過層を形成した点を除き、実施例１と同様にして、光記録媒体比較サンプル＃４を作製した。  【０１９４】
【化３６】
2012114886.tif 000039
光記録媒体比較サンプル＃４の吸収最大波長λｍａｘは４４４ｎｍ、ＯＤ値は０．２７であった。  【０１９５】
こうして作製した光記録媒体比較サンプル＃４を、実施例１で用いたデータ記録再生装置にセットし、実施例１と同様にして、データを記録し、再生したところ、最適レーザビームパワーは９．５ｍＷであった。  【０１９６】
次いで、上記データ記録再生装置を用いて、レーザビームのパワーを０．３５ｍＷに固定して、光記録媒体比較サンプル＃４に記録されたデータを再生して、再生信号を評価したところ、ＤＣジッターは２２．５％、変調度は４０％、再生信号のアシンメトリーは２９．１％であった。  【０１９７】
比較例５  構造式（３１）に示される構造を有する有機色素に代えて、構造式（５５）に示される構造を有し、分解開始温度が２６６℃の有機色素を用いて、記録層を形成し、紫外線硬化性樹脂をスピンコーティング法によって、保護層の表面に塗布して、塗膜を形成し、紫外線を照射して、塗膜を硬化させ、０．１ｍｍの厚さを有し、２５℃における弾性率が４５ＭＰａの光透過層を形成した点を除き、実施例１と同様にして、光記録媒体比較サンプル＃４を作製した。  【０１９８】
【化３７】
2012114886.tif 000040
光記録媒体比較サンプル＃４の吸収最大波長λｍａｘは４３２ｎｍ、ＯＤ値は０．２７であった。  【０１９９】
こうして作製した光記録媒体比較サンプル＃４を、実施例１で用いたデータ記録再生装置にセットし、実施例１と同様にして、データを記録し、再生したところ、最適レーザビームパワーは９．３ｍＷであった。  【０２００】
次いで、上記データ記録再生装置を用いて、レーザビームのパワーを０．３５ｍＷに固定して、光記録媒体比較サンプル＃４に記録されたデータを再生して、再生信号を評価したところ、ＤＣジッターは２３．２％、変調度は３３％、再生信号のアシンメトリーは２７．２％であった。  【０２０１】
実施例１〜２４および比較例１〜５から、分解開始温度が２３３℃以下の有機色素を用いて、記録層が形成された光記録媒体サンプル＃１〜２４においては、ＤＣジッターは１０％未満で、変調度は４０％以上であり、再生信号のアシンメトリーも９．５％以下で、良好な記録再生特性を有しているのに対し、分解開始温度が２４５℃以上の有機色素を用いて、記録層が形成された光記録媒体比較サンプル＃１〜５においては、ＤＣジッターは２２．５％以上で、再生信号のアシンメトリーはいずれも１５％をはるかに越えており、光記録媒体比較サンプル＃１においては変調度も４０％未満であり、記録再生特性がきわめて悪いことが判明をした。  【０２０２】
また、実施例１〜２４から、２５℃における弾性率が４５ＭＰａ以上の光硬化性樹脂によって、単一の光透過層が形成されていても、分解開始温度が２３３℃以下の有機色素を用いて、記録層が形成された光記録媒体サンプル＃１〜２４は良好な記録再生特性を有し、光透過層を一層構成にすることができることが判明したが、その一方で、比較例１〜５から、２５℃における弾性率が４５ＭＰａの光硬化性樹脂によって、単一の光透過層が形成され、分解開始温度が２４５℃以上の有機色素によって記録層が形成された光記録媒体比較サンプル＃１〜５は再生信号のアシンメトリーがきわめて高く、記録再生特性がきわめて悪いため、光透過層を一層構成にすることができないということが判明した。  【０２０３】
本発明は、以上の実施態様に限定されることなく、特許請求の範囲に記載された発明の範囲内で種々の変更が可能であり、それらも本発明の範囲内に包含されるものであることはいうまでもない。  【０２０４】
たとえば、前記実施態様および実施例においては、一種類の有機色素によって、記録層が形成されているが、一種類の有機色素によって、記録層を形成することは必ずしも必要でなく、二種類以上の有機色素の混合物によって、記録層が形成されていてもよく、さらに、記録層を形成する有機色素の混合物中に、分解開始温度が２４０℃を超える有機色素が含まれていても、有機色素の混合物全体としての分解開始温度が２４０℃以下であればよい。  【０２０５】
さらに、前記実施態様においては、光記録媒体１は、基板１０の表面に、反射層１１、記録層１２、保護層１３、光透過層１４およびハードコート層１５がこの順に積層されて形成されているが、光記録媒体１がかかる構成を有していることは必ずしも必要でなく、記録層１２と反射層１１との間に、誘電体によって、保護層を設けることもできる。
【符号の説明】
【０２０６】
１  追記型光記録媒体  ５  レーザビーム１０  基板１０ａ  基板に形成された案内溝１１  反射層１１ａ  反射層に形成された案内溝１２  記録層１３  保護層１４  光透過層１５  ハードコート層
【図１】
2012114886.tif 000058
【図２】
2012114886.tif 000059
【国際調査報告】
2012114886.tif 000060
2012114886.tif 000061
2012114886.tif 000062
2012114886.tif 000063